(57)【要約】【課題】  シワの発生を低減させて外観を向上させたフレキシブル積層板の製造方法を提供する。【解決手段】  耐熱性接着フィルム３の少なくとも一面に金属箔２を貼り合わせてなるフレキシブル積層板の製造方法であって、耐熱性接着フィルム３と金属箔２とを一対の金属ロール４の間において保護フィルム１を介して熱ラミネートする工程と、保護フィルム１を分離する工程とを含み、金属ロール４への進入時における耐熱性接着フィルム３と耐熱性接着フィルム３に最近接する金属箔２とが為す角度αが２０°以内であるフレキシブル積層板の製造方法である。【選択図】    図１
2011131553.tif 000002
【特許請求の範囲】
【請求項１】
耐熱性接着フィルムの少なくとも一面に金属箔を貼り合わせてなるフレキシブル積層板の製造方法であって、前記耐熱性接着フィルムと前記金属箔とを一対の金属ロールの間において保護フィルムを介して熱ラミネートする工程と、前記保護フィルムを分離する工程と、を含み、前記金属ロールへの進入時における前記耐熱性接着フィルムと前記耐熱性接着フィルムに最近接する金属箔とが為す角度が２０°以内であることを特徴とする、フレキシブル積層板の製造方法。
【請求項２】
前記金属ロールへの進入時における前記耐熱性接着フィルムと前記耐熱性接着フィルムに最近接する前記金属箔とが為す角度が１０°以内であることを特徴とする、請求項１に記載のフレキシブル積層板の製造方法。
【請求項３】
前記耐熱性接着フィルムと前記金属箔とが接触して前記金属ロールに進入することを特徴とする、請求項１または２に記載のフレキシブル積層板の製造方法。
【請求項４】
前記金属ロールに進入する前の前記耐熱性接着フィルムの温度が前記耐熱性接着フィルムのガラス転移温度以下であることを特徴とする、請求項１から３のいずれかに記載のフレキシブル積層板の製造方法。
【発明の詳細な説明】
【技術分野】
【０００１】
本発明はフレキシブル積層板の製造方法に関し、特にシワの発生を低減させて外観を向上させたフレキシブル積層板の製造方法に関する。
【背景技術】
【０００２】
従来から、ポリイミドフィルムなどの耐熱性接着フィルムの少なくとも一面に銅箔などの金属箔を貼り合わせてなるフレキシブル積層板が、携帯電話などの電気機器の中のプリント基板として用いられている。
【０００３】
従来、フレキシブル積層板は、耐熱性接着フィルムに金属箔をアクリル系またはエポキシ系などの接着剤で貼り合わせて製造されていた。しかしながら、近年、これら熱硬化性の接着剤を用いずに、耐熱性接着フィルムと金属箔とを熱ラミネートして製造されたフレキシブル積層板が耐熱性および耐久性の観点から注目されている。
【０００４】
すなわち、熱ラミネートして製造されたフレキシブル積層板は、ポリイミド系の接着層を有することから耐熱性に優れている。また、フレキシブル積層板が折り畳み式携帯電話の折り畳み部のヒンジの箇所に用いられる場合には、熱硬化性の接着剤を用いたフレキシブル積層板では約３万回の折り畳みが可能であるのに対してポリイミド系の接着層を用いたフレキシブル積層板では約１０万回の折り畳みが可能となるため耐久性にも優れている。
【０００５】
また、電気機器の製造工程において、フレキシブル積層板ははんだリフローなどの高温に曝される工程を経るため、フレキシブル積層板の熱的な信頼性を高める観点から、耐熱性接着フィルムとしては接着層のガラス転移温度（Ｔｇ）が２００℃以上の単層または複数層のポリイミドフィルムが一般的に用いられている。したがって、耐熱性接着フィルムと金属箔とを熱ラミネートするためには、耐熱性接着フィルムの接着層Ｔｇである２００℃よりも高い、たとえば３００℃以上の温度で熱ラミネートする必要があった。
【０００６】
通常、熱ラミネート機は、熱ラミネート時における圧力の不均一性を緩和するために、熱ラミネートに用いられるロールの少なくとも一方にゴムロールが用いられている。しかしながら、ゴムロールを用いて３００℃以上の高温で熱ラミネートすることは非常に困難であった。
【０００７】
そこで、図６の概略図に示すダブルベルトプレス機を用いて、耐熱性接着フィルムと金属箔とを貼り合わせる方法がある。この方法は、保護フィルム１１と金属箔１２と耐熱性接着フィルム１３とを加熱部８において金属ベルト１４によって熱ラミネートした後に、冷却部９において冷却し、その後保護フィルム１１を剥離して、フレキシブル積層板１５を製造する方法である。
【０００８】
しかしながら、この方法においては、金属ベルト１４の一部にでも傷が入ってしまうと、熱ラミネート時における圧力の均一性を保持することができなくなることから、金属ベルト１４を研磨してその表面を平坦化する必要が頻繁に生じて、メンテナンスに時間がかかり、また設備コストも高くなるという問題があった。
【０００９】
一方、図７の概略図に示すように、一対の金属ロール４を用いて、耐熱性接着フィルム１３と金属箔１２とを保護フィルム１１を介して熱ラミネートすることによって、フレキシブル積層板１５の外観に発生するシワを低減させることができる（たとえば、特許文献１参照）。この場合には、ダブルベルトプレス機を用いた場合と比べて、メンテナンスに手間がかからず、また、設備コストも安くすることができる。
【００１０】
さらにシワを低減させる方法として、特許文献２には、第１対目の金属ロールで金属箔と耐熱性フィルムとを仮圧着した後に第２対目の金属ロールで金属箔と耐熱性フィルムとを本圧着する方法が開示されている。さらに、特許文献３には、加熱温度が異なる少なくとも２対以上の金属ロールを有する熱ラミネート装置を用いる方法が開示されている。しかしながら、特許文献２ならびに特許文献３の方法では、ロール本数が増えるため、熱ラミネート装置が大型化するという問題があった。
【先行技術文献】
【特許文献】
【００１１】
【特許文献１】特開２００１−１２９９１８号公報
【特許文献２】特開２００３−１７０９号公報
【特許文献３】特開２００２−３６１７４４号公報
【発明の概要】
【発明が解決しようとする課題】
【００１２】
本発明の目的は、シワの発生を低減させて外観を向上させたフレキシブル積層板の製造方法を提供することにある。
【課題を解決するための手段】
【００１３】
本発明は、耐熱性接着フィルムの少なくとも一面に金属箔を貼り合わせてなるフレキシブル積層板の製造方法であって、耐熱性接着フィルムと金属箔とを一対の金属ロールの間において保護フィルムを介して熱ラミネートする工程と、保護フィルムを分離する工程とを含み、金属ロールへの進入時における耐熱性接着フィルムと耐熱性接着フィルムに最近接する金属箔とが為す角度が２０°以内であるフレキシブル積層板の製造方法である。
ここで、本発明のフレキシブル積層板の製造方法においては、金属ロールへの進入時における耐熱性接着フィルムと耐熱性接着フィルムに最近接する金属箔とが為す角度が１０°以内であることが好ましい。
【００１４】
また、本発明のフレキシブル積層板の製造方法においては、耐熱性接着フィルムと金属箔とが接触して金属ロールに進入することが好ましい。
また、本発明のフレキシブル積層板の製造方法においては、金属ロールに進入する前の耐熱性接着フィルムの温度が耐熱性接着フィルムのガラス転移温度以下であることが好ましい。
【発明の効果】
【００１５】
本発明によれば、シワの発生を低減させて外観を向上させたフレキシブル積層板の製造方法を提供することができる。
【図面の簡単な説明】
【００１６】
【図１】本発明に用いられる熱ラミネート機の好ましい一例の概略図である。
【図２】本発明に用いられる積層体の模式的な拡大断面図である。
【図３】本発明によって製造されるフレキシブル積層板の模式的な拡大断面図である。
【図４】本発明において金属ロールへ進入する耐熱性接着フィルムと金属箔とを示した模式的な拡大断面図である。
【図５】本発明において金属ロールへ進入する耐熱性接着フィルムと金属箔とを示した好ましい他の一例の模式的な拡大断面図である。
【図６】従来のダブルベルトプレス機の一例の概略図である。
【図７】従来の熱ラミネート機の一例の概略図である。
【発明を実施するための形態】
【００１７】
以下、本発明の実施の形態について説明する。なお、本願の図面において、同一の参照符号は、同一部分または相当部分を表わすものとする。
【００１８】
図１に、本発明に用いられる熱ラミネート機の好ましい一例の概略図を示す。この熱ラミネート機は、金属箔２と耐熱性接着フィルム３とを保護フィルム１を介して熱ラミネートするための一対の金属ロール４を含む。
【００１９】
この熱ラミネート機において、保護フィルム１と金属箔２と耐熱性接着フィルム３とが一対の金属ロール４にて熱ラミネートされる。そして、熱ラミネート後に、保護フィルム１と金属箔２と耐熱性接着フィルム３とが貼り合わされた図２の模式的拡大断面図に示す積層体７が作製され、積層体７が徐々に冷却されながら複数のロールを通して搬送される。そして、積層体７から保護フィルム１が剥離されることによって、図３の模式的拡大断面図に示すフレキシブル積層板５が製造される。
【００２０】
本発明においては、図４の模式的拡大断面図に示すように、金属ロール４への進入時における耐熱性接着フィルム３と耐熱性接着フィルム３に最近接する金属箔２とが為す角度αが２０°以内であることを特徴とする。これは、本発明者が鋭意検討した結果、金属ロール４への進入時における耐熱性接着フィルム３と金属箔２とが為す角度αが２０°以内である場合には、耐熱性接着フィルム３が金属箔２と面で接触して固定されたような状態で貼り合わされる傾向が大きくなり、その結果としてフレキシブル積層板５に発生するシワを低減させることができることを見いだしたことによるものである。
【００２１】
ここで、金属ロール４への進入時における耐熱性接着フィルム３と耐熱性接着フィルム３に最近接する金属箔２とが為す角度αは１０°以内であることが好ましい。この場合には、耐熱性接着フィルム３と金属箔２とが面で接触して貼り合わされる傾向がさらに大きくなることから、フレキシブル積層板５に発生するシワをより効率的に低減させることができる。特に、図５の模式的拡大断面図に示すように、たとえば、押さえロール６を設置して、押さえロール６によって耐熱性接着フィルム３を押さえつけることによって、耐熱性接着フィルム３と金属箔２とを接触させた状態で金属ロール４に進入させる場合には、耐熱性接着フィルム３と耐熱性接着フィルム３に最近接する金属箔２とが為す角度がほとんど０°になるため、フレキシブル積層板５に発生するシワをさらに効率的に低減させることができるようになる。
【００２２】
また、保護フィルム１としては、非熱可塑性の樹脂からなるフィルムを用いることが好ましい。非熱可塑性の樹脂は、実質的にガラス転移温度を有さないため、熱ラミネート時に金属ロール４に付着しにくく、また、積層体７から保護フィルム１を容易に剥離することができる傾向にある。また、保護フィルム１の線膨張係数は１００ｐｐｍ／℃以下であることが好ましい。保護フィルム１の線膨張係数が１００ｐｐｍ／℃より大きい場合には、熱ラミネート時の加熱および熱ラミネート後の冷却によってフレキシブル積層板５に比べて保護フィルム１の寸法が大きく変化し、フレキシブル積層板５にシワが生じることがある。また、保護フィルム１の厚みは７５μｍ以上であることが好ましく、１００μｍ以上であることがより好ましく、１２５μｍ以上であることがさらに好ましい。保護フィルム１の厚みが７５μｍ未満である場合には保護フィルム１の厚みが薄すぎて、冷却によるフレキシブル積層板５の収縮に保護フィルム１が耐えることができず、フレキシブル積層板５にシワが発生してしまう傾向にある。また、保護フィルム１の厚みが１００μｍ以上、１２５μｍ以上と厚くなるにつれて冷却によるフレキシブル積層板５の収縮に保護フィルム１が耐えることができるようになり、フレキシブル積層板５にシワが発生しにくくなる。
【００２３】
金属箔２としては、たとえば、銅箔、ニッケル箔、アルミニウム箔またはステンレススチール箔などが用いられる。金属箔２は単層で構成されていてもよく、表面に防錆層や耐熱層（たとえば、クロム、亜鉛、ニッケルなどのメッキ処理による層）が形成された複数の層で構成されていてもよい。中でも、金属箔２としては、導電性およびコストの観点から、銅箔を用いることが好ましい。また、銅箔の種類としては、たとえば圧延銅箔、電解銅箔またはＨＴＥ銅箔などがある。また、金属箔２の厚みが薄いほどプリント基板における回路パターンの線幅を細線化できることから、金属箔２の厚みは３５μｍ以下であることが好ましく、さらに好ましくは１８μｍ以下である。
【００２４】
ここで、耐熱性接着フィルム３としては、熱融着性を示す樹脂からなる単層フィルム、熱融着性を示さないコア層の両面または片面に熱融着性を示す樹脂からなる熱融着性層を形成した複数層フィルムなどを用いることができる。熱融着性を示す樹脂としては、熱可塑性ポリイミド成分で構成される樹脂が好ましく、たとえば、熱可塑性ポリイミド、熱可塑性ポリアミドイミド、熱可塑性ポリエーテルイミド、熱可塑性ポリエステルイミドなどを用いることができる。中でも、熱可塑性ポリイミドまたは熱可塑性ポリエステルイミドを用いることが特に好ましい。また、熱融着性を示さないコア層としては、たとえば非熱可塑性ポリイミドフィルム、アラミドフィルム、ポリエーテルエーテルケトンフィルム、ポリエーテルスルホンフィルム、ポリアリレートフィルムまたはポリエチレンナフタレートフィルムなどを用いることができる。しかし、電気的特性（絶縁性）の観点から、非熱可塑性ポリイミドフィルムを用いることが特に好ましい。
【００２５】
また、金属ロール４による熱ラミネート温度は、耐熱性接着フィルム３のガラス転移温度よりも５０℃以上高い温度であることが好ましく、熱ラミネート速度を上げるためには、耐熱性接着フィルム３のガラス転移温度よりも１００℃以上高い温度であることがさらに好ましい。金属ロール４の加熱方式としては、たとえば、熱媒循環方式、熱風加熱方式または誘電加熱方式などがある。
【００２６】
また、金属ロール４に進入する前の耐熱性接着フィルム３の温度が耐熱性接着フィルム３のガラス転移温度以下であることが好ましい。耐熱性接着フィルム３のガラス転移温度よりも高い温度で金属ロール４に進入させた場合には、熱ラミネート時に耐熱性接着フィルム３が変形しやすいことから、耐熱性接着フィルム３が安定せず、フレキシブル積層板５にシワが発生しやすくなる傾向にある。
【００２７】
なお、上記における耐熱性接着フィルム３のガラス転移温度は、耐熱性接着フィルム３が複数層から構成されている場合には、耐熱性接着フィルム３を構成する層のうち熱融着性を示す接着層のガラス転移温度のことをいう。
【００２８】
また、金属ロール４における熱ラミネート時の圧力（線圧）は４９Ｎ／ｃｍ以上４９０Ｎ／ｃｍ以下であることが好ましく、９８Ｎ／ｃｍ以上４００Ｎ／ｃｍ以下であることがより好ましい。熱ラミネート時の線圧が４９Ｎ／ｃｍ未満である場合には線圧が小さすぎて金属箔２と耐熱性接着フィルム３との密着性が弱まる傾向にあり、４９０Ｎ／ｃｍよりも大きい場合には線圧が大きすぎてフレキシブル積層板５に歪みが生じて金属箔２の除去後のフレキシブル積層板５の寸法変化が大きくなることがある。熱ラミネート時の線圧が９８Ｎ／ｃｍ以上４００Ｎ／ｃｍ以下である場合には特に金属箔２と耐熱性接着フィルム３との密着性が良好となり、金属箔２の除去後のフレキシブル積層板５の寸法変化も小さくなる。金属ロール４の加圧方式としては、たとえば、油圧方式、空気圧方式またはギャップ間圧力方式などがある。
【００２９】
また、熱ラミネート速度は、０．５ｍ／ｍｉｎ以上であることが好ましく、１ｍ／ｍｉｎ以上であることがさらに好ましい。熱ラミネート速度が０．５ｍ／ｍｉｎ以上、特に１ｍ／ｍｉｎ以上である場合には外観および金属箔２の除去後の寸法安定性を向上させたフレキシブル積層板５の生産性を特に向上させることができる傾向にある。
【００３０】
また、熱ラミネート前に、急激な温度上昇を避ける観点から、保護フィルム１、金属箔２および耐熱性接着フィルム３に予備加熱を施すことが好ましい。ここで、予備加熱は、たとえば、保護フィルム１、金属箔２および耐熱性接着フィルム３を熱ロールに接触させることによって行なうことができる。
【００３１】
また、熱ラミネート前に、保護フィルム１、金属箔２および耐熱性接着フィルム３の異物を除去する工程を設けることが好ましい。特に、保護フィルム１を再利用して繰り返し用いるためには、保護フィルム１に付着した異物の除去が重要となる。異物を除去する工程としては、たとえば、水や溶剤などを用いた洗浄処理や粘着ゴムロールによる異物の除去などがある。中でも、粘着ゴムロールを用いる方法は、簡便な設備である点から好ましい。
【００３２】
さらに、熱ラミネート前に、保護フィルム１および耐熱性接着フィルム３の静電気を除去する工程を設けることが好ましい。静電気を除去する工程としては、たとえば除電エアによる静電気の除去などがある。
【００３３】
本発明によれば、シワの発生を低減させて外観を向上させたフレキシブル積層板の製造方法を提供することができる。以下に実施例を示す。
【実施例】
【００３４】
（実施例１）
図１に示す熱ラミネート機を用いてフレキシブル積層板を製造した。まず、保護フィルム１として２００℃〜３００℃における線膨張係数が１６ｐｐｍ／℃である１２５μｍの厚みを有する非熱可塑性ポリイミドフィルムが巻きつけられているロールと、金属箔２として１８μｍの厚みを有する銅箔が巻きつけられているロールと、耐熱性接着フィルム３としてＦＲ−１４２（株式会社カネカ製  ＰＩＸＥＯ  ＢＰ  ２５μｍ）を熱ラミネート機に設置した。
【００３５】
次いで、これらのロールを回転させて、除電、異物の除去および予備加熱を行なった後に、接着フィルムと接着フィルムに最近接する銅箔とが為す角度を０°とした状態（接着フィルムと接着フィルムに最近接する銅箔とを接触させた状態）で金属ロール４に進入させ、非熱可塑性ポリイミドフィルム、銅箔および接着フィルムを一対の金属ロール４にて表１に示す熱ラミネート条件（温度：３６０℃、線圧：３１０Ｎ／ｃｍ、熱ラミネート速度：１．５ｍ／ｍｉｎ）で熱ラミネートし、接着フィルムの両面に銅箔および非熱可塑性ポリイミドフィルムがこの順序で貼り合わされた五層構造の積層体７を作製した。
【００３６】
その後、積層体７が徐々に冷却されながら複数のロールを通して搬送され、積層体７を室温（２５℃）まで冷却した後に、非熱可塑性ポリイミドフィルムを剥離して、フレキシブル積層板５を製造した。
【００３７】
このフレキシブル積層板の外観の評価を、フレキシブル積層板に発生しているシワの個数を数え、その個数を１ｍ2あたりに換算することによって下記の評価基準で評価した。その評価結果を表１に示す。表１に示すように、実施例１のフレキシブル積層板にはシワが全く発生していなかった。
【００３８】
＜外観の評価基準＞
◎・・シワが全くない
○・・１ｍ2あたりに発生しているシワが１個未満
○△・１ｍ2あたりに発生しているシワが１個以上３個未満
△・・１ｍ2あたりに発生しているシワが３個以上５個未満
×・・１ｍ2あたりに発生しているシワが５個以上。
【００３９】
（実施例２）
耐熱性接着フィルム３としてＦＲ−５２２株式会社カネカ製  ＰＩＸＥＯ  ＢＰ  １２．５μｍ）を使用した以外は実施例１と同様の操作、温度、線圧、熱ラミネート速度、金属ロールへの進入角度にて熱ラミネートを行い、シワがまったく発生していなかった。
【００４０】
（実施例３）
耐熱性接着フィルム３としてＦＲ−６２２（株式会社カネカ製  ＰＩＸＥＯ  ＢＰ  １４μｍ）を使用した以外は実施例１と同様の操作、温度、線圧、熱ラミネート速度、金属ロールへの進入角度にて熱ラミネートを行い、シワがまったく発生していなかった。
【００４１】
（実施例４）
耐熱性接着フィルム３としてＦＲ−８３２（株式会社カネカ製  ＰＩＸＥＯ  ＢＰ  １８μｍ）を使用した以外は実施例１と同様の操作、温度、線圧、熱ラミネート速度、金属ロールへの進入角度にて熱ラミネートを行い、シワがまったく発生していなかった。
【００４２】
（実施例５）
耐熱性接着フィルム３としてＦＲ−２２２（株式会社カネカ製  ＰＩＸＥＯ  ＢＰ  ５０μｍ）を使用した以外は実施例１と操作、温度、線圧、熱ラミネート速度、金属ロールへの進入角度にて熱ラミネートを行い、シワがまったく発生していなかった。
【００４３】
（実施例６）
耐熱性接着フィルム３としてＦＲＳ−５２２（株式会社カネカ製  ＰＩＸＥＯ  ＢＰ  １２．５μｍ）を使用した以外は実施例１と操作、温度、線圧、熱ラミネート速度、金属ロールへの進入角度にて熱ラミネートを行い、シワがまったく発生していなかった。
【００４４】
（実施例７）
耐熱性接着フィルム３としてＦＲＳ−６２２（株式会社カネカ製  ＰＩＸＥＯ  ＢＰ  １４μｍ）を使用した以外は実施例１と操作、温度、線圧、熱ラミネート速度、金属ロールへの進入角度にて熱ラミネートを行い、シワがまったく発生していなかった。
【００４５】
（実施例８）
耐熱性接着フィルム３としてＦＲＳ−８３２（株式会社カネカ製  ＰＩＸＥＯ  ＢＰ  １８μｍ）を使用した以外は実施例１と操作、温度、線圧、熱ラミネート速度、金属ロールへの進入角度にて熱ラミネートを行い、シワがまったく発生していなかった。
【００４６】
（実施例９）
耐熱性接着フィルム３としてＦＲＳ−１４２（株式会社カネカ製  ＰＩＸＥＯ  ＢＰ  ２５μｍ）を使用した以外は実施例１と操作、温度、線圧、熱ラミネート速度、金属ロールへの進入角度にて熱ラミネートを行い、シワがまったく発生していなかった。
【００４７】
（実施例１０）
耐熱性接着フィルム３としてＦＲＳ−２２２（株式会社カネカ製  ＰＩＸＥＯ  ＢＰ  ５０μｍ）を使用した以外は実施例１と操作、温度、線圧、熱ラミネート速度、金属ロールへの進入角度にて熱ラミネートを行い、シワがまったく発生していなかった。
【００４８】
（実施例１１）
耐熱性接着フィルム３としてＦＲＳ−５２２＃ＳＷ（株式会社カネカ製  ＰＩＸＥＯ  ＢＰ  １２．５μｍ）を使用した以外は実施例１と操作、温度、線圧、熱ラミネート速度、金属ロールへの進入角度にて熱ラミネートを行い、シワがまったく発生していなかった。
【００４９】
（実施例１２）
耐熱性接着フィルム３としてＦＲＳ−６２２＃ＳＷ（株式会社カネカ製  ＰＩＸＥＯ  ＢＰ  １４．５μｍ）を使用した以外は実施例１と操作、温度、線圧、熱ラミネート速度、金属ロールへの進入角度にて熱ラミネートを行い、シワがまったく発生していなかった。
【００５０】
（実施例１３）
耐熱性接着フィルム３としてＦＲＳ−８３２＃ＳＷ（株式会社カネカ製  ＰＩＸＥＯ  ＢＰ  １８μｍ）を使用した以外は実施例１と操作、温度、線圧、熱ラミネート速度、金属ロールへの進入角度にて熱ラミネートを行い、シワがまったく発生していなかった。
【００５１】
（実施例１４）
耐熱性接着フィルム３としてＦＲＳ−１４２＃ＳＷ（株式会社カネカ製  ＰＩＸＥＯ  ＢＰ  ２５μｍ）を使用した以外は実施例１と操作、温度、線圧、熱ラミネート速度、金属ロールへの進入角度にて熱ラミネートを行い、シワがまったく発生していなかった。
【００５２】
（実施例１５）
耐熱性接着フィルム３としてＦＲＳ−２２２＃ＳＷ（株式会社カネカ製  ＰＩＸＥＯ  ＢＰ  ５０μｍ）を使用した以外は実施例１と操作、温度、線圧、熱ラミネート速度、金属ロールへの進入角度にて熱ラミネートを行い、シワがまったく発生していなかった。
【００５３】
（実施例１６）
耐熱性接着フィルムとしてＦＲ−１４２（株式会社カネカ製  ＰＩＸＥＯ  ＢＰ  ２５μm）を接着フィルムとして用い、接着フィルムと接着フィルムに最近接する銅箔とが為す角度を５°とした状態で金属ロールに進入させて熱ラミネートしたこと以外は実施例１と同様にして、フレキシブル積層板を製造した。このフレキシブル積層板の外観の評価を実施例１と同様にして行なった。その評価結果を表１に示す。表１に示すように、実施例１６のフレキシブル積層板にもシワが全く発生していなかった。
【００５４】
（実施例１７）
耐熱性接着フィルムとしてＦＲ-１４２（株式会社カネカ製  ＰＩＸＥＯ  ＢＰ  ２５μｍ）を接着フィルムとして用い、接着フィルムと接着フィルムに最近接する銅箔とが為す角度を１０°とした状態で金属ロールに進入させて熱ラミネートしたこと以外は実施例１と同様にして、フレキシブル積層板を製造した。このフレキシブル積層板の外観の評価を実施例１と同様にして行なった。その評価結果を表１に示す。表１に示すように、実施例１７のフレキシブル積層板にもシワが全く発生していなかった。
【００５５】
（実施例１８）
耐熱性接着フィルムとしてＦＲ-１４２（株式会社カネカ製  ＰＩＸＥＯ  ＢＰ  ２５μｍ）を接着フィルムとして用い、接着フィルムと接着フィルムに最近接する銅箔とが為す角度を１２°とした状態で金属ロールに進入させて熱ラミネートしたこと以外は実施例１と同様にして、フレキシブル積層板を製造した。このフレキシブル積層板の外観の評価を実施例１と同様にして行なった。その評価結果を表１に示す。表１に示すように、実施例１８のフレキシブル積層板の１ｍ2あたりに発生したシワは１個未満であった。
【００５６】
（実施例１９）
耐熱性接着フィルムとしてＦＲ-１４２（株式会社カネカ製  ＰＩＸＥＯ  ＢＰ  ２５μｍ）を接着フィルムとして用い、接着フィルムと接着フィルムに最近接する銅箔とが為す角度を１５°とした状態で金属ロールに進入させて熱ラミネートしたこと以外は実施例１と同様にして、フレキシブル積層板を製造した。このフレキシブル積層板の外観の評価を実施例１と同様にして行なった。その評価結果を表１に示す。表１に示すように、実施例１９のフレキシブル積層板の１ｍ2あたりに発生したシワは１個未満であった。
【００５７】
（実施例２０）
耐熱性接着フィルムとしてＦＲ-１４２（株式会社カネカ製  ＰＩＸＥＯ  ＢＰ  ２５μｍ）を接着フィルムとして用い、接着フィルムと接着フィルムに最近接する銅箔とが為す角度を２０°とした状態で金属ロールに進入させて熱ラミネートしたこと以外は実施例１と同様にして、フレキシブル積層板を製造した。このフレキシブル積層板の外観の評価を実施例１と同様にして行なった。その評価結果を表１に示す。表１に示すように、実施例２０のフレキシブル積層板の１ｍ2あたりに発生したシワは１個以上３個未満であった。
【００５８】
（比較例１）
耐熱性接着フィルムとしての接着フィルムと、接着フィルムと接着フィルムに最近接する銅箔とが為す角度を２２°とした状態で金属ロールに進入させて熱ラミネートしたこと以外は実施例１と同様にして、フレキシブル積層板を製造した。このフレキシブル積層板の外観の評価を実施例１と同様にして行なった。その評価結果を表１に示す。表１に示すように、比較例１のフレキシブル積層板の１ｍ2あたりに発生したシワは３個以上５個未満であった。
【００５９】
（比較例２）
耐熱性接着フィルムとしての接着フィルムと、接着フィルムと接着フィルムに最近接する銅箔とが為す角度を４５°とした状態で金属ロールに進入させて熱ラミネートしたこと以外は実施例１と同様にして、フレキシブル積層板を製造した。このフレキシブル積層板の外観の評価を実施例１と同様にして行なった。その評価結果を表１に示す。表１に示すように、比較例２のフレキシブル積層板の１ｍ2あたりに発生したシワは５個以上であった。
【００６０】
また、同様に厚みの異なる耐熱性接着フィルムとしてＰＩＸＥＯ  ＢＰ（株式会社カネカ製  ＦＲ-５２２（１２μｍ））、ＰＩＸＥＯ  ＢＰ（株式会社カネカ製  ＦＲ-６２２（１４μｍ））、ＰＩＸＥＯ  ＢＰ（株式会社カネカ製  ＦＲ-８３２（１８μｍ））、ＰＩＸＥＯ  ＢＰ（株式会社カネカ製  ＦＲ-２２２（５０μｍ））についても金属ロールへの進入角度を変えて実施した結果、ＰＩＸＥＯ  ＢＰ（ＦＲ-１４２（２５μｍ））と同様の結果が得られることが確認できた。
【００６１】
さらに、異なる耐熱性接着フィルムとしてＰＩＸＥＯ  ＢＰ（株式会社カネカ製  ＦＲＳ-５２２（１２μｍ））、ＰＩＸＥＯ  ＢＰ（株式会社カネカ製  ＦＲＳ６２２（１４μｍ））、ＰＩＸＥＯ  ＢＰ（株式会社カネカ製  ＦＲ-８３２（１８μｍ））、ＰＩＸＥＯ  ＢＰ（株式会社カネカ製  ＦＲＳ-１４２（２５μｍ））、ＰＩＸＥＯ  ＢＰ（株式会社カネカ製  ＦＲＳ-２２２（５０μｍ））、ＰＩＸＥＯ  ＢＰ（株式会社カネカ製  ＦＲＳ-５２２＃ＳＷ（１２μｍ））、ＰＩＸＥＯ  ＢＰ（株式会社カネカ製  ＦＲＳ６２２＃ＳＷ（１４μｍ））、ＰＩＸＥＯ  ＢＰ（株式会社カネカ製  ＦＲ-８３２＃ＳＷ（１８μｍ））、ＰＩＸＥＯ  ＢＰ（株式会社カネカ製  ＦＲＳ-１４２＃ＳＷ（２５μｍ））、ＰＩＸＥＯ  ＢＰ（株式会社カネカ製  ＦＲＳ-２２２＃ＳＷ（５０μｍ））についても実施した結果、ＰＩＸＥＯ  ＢＰ（ＦＲ-１４２（２５μｍ））と同様の結果を得ることが確認できた。
【００６２】
【表１】
2011131553.tif 000003
【００６３】
表１に示すように、耐熱性接着フィルムとしての接着フィルムとその接着フィルムに最近接する金属箔としての銅箔とが為す角度を２０°以内として金属ロールに進入させて熱ラミネートした実施例１〜２０のフレキシブル積層板は、その角度が２０°よりも大きい比較例１〜２のフレキシブル積層板よりもシワが発生しない傾向にあった。また、この効果は耐熱性接着フィルムとして１２〜５０μの範囲で確認され、さらにＰＩＸＥＯ  ＢＰ（株式会社カネカ製  ＦＲ）だけに留まらず、ＰＩＸＥＯ  ＢＰ（株式会社カネカ製  ＦＲＳ）、ＰＩＸＥＯ  ＢＰ（株式会社カネカ製  ＦＲＳ＃ＳＷ）についても同様の効果が確認できた。
【００６４】
また、耐熱性接着フィルムとしての接着フィルムとその接着フィルムに最近接する金属箔としての銅箔とが為す角度を１０°以内として金属ロールに進入させて熱ラミネートした実施例１〜１７のフレキシブル積層板にはシワが全く発生しなかったが、その角度が１０°よりも大きい実施例１８〜２０のフレキシブル積層板にはシワが少し発生した。
【００６５】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６６】
１    保護フィルム
２    金属箔
３    耐熱性接着フィルム
４    金属ロール
５    フレキシブル積層板
６    押さえロール
７    積層体
８    加熱部
９    冷却部
１１  保護フィルム
１２  金属箔
１３  耐熱性接着フィルム
１４  金属ベルト
１５  フレキシブル積層板
【図１】
2011131553.tif 000004
【図２】
2011131553.tif 000005
【図３】
2011131553.tif 000006
【図４】
2011131553.tif 000007
【図５】
2011131553.tif 000008
【図６】
2011131553.tif 000009
【図７】
2011131553.tif 000010